금속 형 의 형상 을 변경 하 고 , 추가 로 SiO 2 입자 의 함유 비율 을 변경 한 것 외 에 는 , 실시 예 ( 2 - 1 ) 의 ( 2 - 1 - 1 ) 과 동일 하 게 조작 하 여 투명 필름 - 요철 구조 층 의 층 구성 을 갖 는 4 종류 의 적층 체 를 얻 었 다 . 각각 의 요철 구조 층 의 요철 구조 는 , 밑변 이 50 ㎛ 인 정방 형 이 며 꼭지각 이 60 ° 인 사각뿔 의 형상 을 갖 는 오 목부 가 간극 없이 정렬 된 형상 이 었 다 . 사각뿔 의 사면 과 출광 면 이 이루 는 각도 는 60 ° 였 다 . SiO 2 입자 의 함유 비율 은 0 wt %( 비 교예 9 ) , 2 wt %( 실시 예 5 - 1 ) , 3 wt %( 실시 예 5 - 2 ) 및 20 wt %( 실시 예 5 - 3 ) 로 했 다 .